(57)【要約】【課題】パネル発光効率を向上させたプラズマディスプレイ装置を提供する。【解決手段】直視型陰極線管カラーテレビジョンの緑色色調よりさらに緑色色度の深いZn2SiO4:Mn蛍光体と希土類元素テルビウム（Tb）を発光センタとして付活した酸化物蛍光体とを一つの蛍光体層に充填することで，より高輝度な緑蛍光体層を実現する。例えば，希土類元素テルビウム（Tb）を発光センタとして付活した酸化物蛍光体として，Y3(AlxGa1-xO12:Tb（Tb付活YAG系蛍光体）及びY2SiO5:Tb（Tb付活イットリウムシリケート蛍光体）が使用できる。【選択図】  図１
2008262927.tif 000002
【特許請求の範囲】
【請求項１】
間隙を介して対向配置された一対の基板と、
前記一対の基板間に形成された，放電により紫外線を発生するガスが封入された放電ガス空間と、
前記一対の基板の対向面の夫々に形成された電極と、
前記一対の基板の一方の，前記放電ガス空間に接する面に形成された蛍光体層とを少なくとも備えたプラズマディスプレイパネルと、
前記電極を介して該プラズマディスプレイパネルを駆動する駆動回路とを備えたプラズマディスプレイ表示装置において、
前記蛍光体層が、Zn2SiO4:Mnと希土類元素テルビウムを付活した酸化物蛍光体とを主成分として含有する混合緑色蛍光体からなることを特徴とするプラズマディスプレイ表示装置。
【請求項２】
間隙を介して対向配置され、少なくとも一方が透明な一対の基板と、
前記一対の基板間に形成された，放電により紫外線を発生するガスが封入された放電ガス空間と、
前記一対の基板の一方の内面に、互いに平行に延在するよう形成された複数の細片状電極対と、
前記複数の細片状電極対を被覆する誘電体層と、
前記一対の基板の他方の内面に、前記複数の細片状電極対と直交する様形成された複数の画素アドレス用電極と、
前記一対の基板の一方の，前記放電ガス空間に接する面に形成された蛍光体層とを少なくとも備えたプラズマディスプレイパネルと、
前記複数の細片状電極対及び前記複数の画素アドレス用電極を介して該プラズマディスプレイパネルを駆動する駆動回路とを備えたプラズマディスプレイ表示装置において、
前記蛍光体層が、Zn2SiO4:Mnと希土類元素テルビウムを付活した酸化物蛍光体とを主成分として含有する混合緑色蛍光体からなることを特徴とするプラズマディスプレイ表示装置。
【請求項３】
前記混合緑色蛍光体において、前記希土類元素テルビウムを付活した酸化物蛍光体が含まれる比率が５％から100％未満の範囲であることを特徴とする請求項１又は２に記載のプラズマディスプレイ表示装置。
【請求項４】
前記混合緑色蛍光体において、前記希土類元素テルビウムを付活した酸化物蛍光体が含まれる比率が40％から90％の範囲であることを特徴とする請求項１又は２に記載のプラズマディスプレイ表示装置。
【請求項５】
前記希土類元素テルビウムを付活した酸化物蛍光体が、組成式Y3(AlxGa1-x)5O12:Tb (xの値が0以上，１以下である)で表される組成を主成分とすることを特徴とする請求項１乃至４の何れかに記載のプラズマディスプレイ表示装置。
【請求項６】
前記希土類元素テルビウムを付活した酸化物蛍光体が、組成式Y3(AlxGa1-x)5O12:Tb(xの値が0.8以上，１以下ある)で表される組成を主成分とすることを特徴とする請求項１乃至４の何れかに記載のプラズマディスプレイ表示装置。
【請求項７】
前記希土類元素テルビウムを付活した酸化物蛍光体が、組成式Y3(AlxGa1-x)5O12:Tb (xの値が１である)で表される組成を主成分とすることを特徴とする請求項１乃至４の何れかに記載のプラズマディスプレイ表示装置。
【請求項８】
前記希土類元素テルビウムを付活した酸化物蛍光体が、組成式Y2SiO5:Tb で表される組成を主成分とすることを特徴とする請求項１乃至４の何れかに記載のプラズマディスプレイ表示装置。
【請求項９】
前記希土類元素テルビウムを付活した酸化物蛍光体が、組成式YBO3:Tb, LuBO3:Tb, GdBO3:Tb, ScBO3:Tb, YPO4:Tb, LaPO4:Tbの中の少なくとも一種以上を主成分とすることを特徴とする請求項１乃至４のいずれかに記載のプラズマディスプレイ表示装置。
【請求項１０】
前記希土類元素テルビウムを付活した酸化物蛍光体中の希土類元素テルビウムの添加濃度が1mol%以上であることを特徴とする請求項１乃至９のいずれかに記載のプラズマディスプレイ表示装置。
【請求項１１】
前記希土類元素テルビウムを付活した酸化物蛍光体中の希土類元素テルビウムの添加濃度が５mol%以上，20mol%以下であることを特徴とする請求項１乃至９の何れかに記載のプラズマディスプレイ表示装置。
【請求項１２】
前記混合緑色蛍光体の発光色の色度点xが0.254以上，0.367以下である請求項1乃至1１のいずれかに記載のプラズマディスプレイ表示装置を備えたことを特徴とする映像表示システム。
【請求項１３】
前記混合緑色蛍光体の発光色の色度点yが0.695以下，0.569以上である請求項1乃至1１のいずれかに記載のプラズマディスプレイ表示装置を備えたことを特徴とする映像表示システム。
【請求項１４】
前記蛍光体層が、Zn2SiO4:Mnを主成分とした層と希土類元素テルビウムを付活した酸化物蛍光体を主成分とした層との積層構造をなしていることを特徴とする請求項1乃至1１のいずれかに記載のプラズマディスプレイ表示装置。
【発明の詳細な説明】
【技術分野】
【０００１】
本発明は、放送受信機、コンピュータ用端末、あるいは映像表示に用いられる平面型の表示装置であるプラズマディスプレイ表示装置に関する。さらに、本発明はこの表示装置を用いた情報映像装置及びシステムに関する。
【背景技術】
【０００２】
近年，放送受信機，コンピュータ用端末，あるいは画像（映像）表示に用いられる平面型の表示装置として，プラズマディスプレイパネル（以下，単に，ＰＤＰと称する。）を用いたプラズマディスプレイ装置が量産化されつつある。
【０００３】
プラズマディスプレイ装置は、そのＰＤＰにおける希ガスを含む微小放電空間での負グロー領域で発生する短波長紫外線（希ガスとしてキセノンを用いた場合は、その共鳴線は147nmまたは172nmにある）を励起源として放電空間内に配置した蛍光体を発光させて，カラー表示を行うものである。 プラズマディスプレイ装置のＰＤＰでは，蛍光体の励起源として水銀蒸気共鳴線253.7nmより波長の短い希ガスの共鳴線等を用い、その短波長限界はヘリウムの共鳴線58.4nmである。
【０００４】
このガス放電セルの構造は、例えば非特許文献１に記載されている如きものであり、代表的構造を図９に示す。
【０００５】
図９は，一般的な面放電型カラープラズマディスプレイ装置のＰＤＰの構成を示す分解斜視図である。
【０００６】
図９に示すＰＤＰは，ガラス基板から成る前面基板１０と背面基板２０とを貼り合わせて一体化したものであり，赤（Ｒ），緑（Ｇ），青（Ｂ）の各蛍光体層（２４，２５，２６）を背面基板２０側に形成した反射型のＰＤＰである。
【０００７】
前面基板１０の、背面基板２０と対向する側の面上には、一定の距離を隔てて平行に形成される一対の表示電極（１１，１２）が形成されている。この一対の表示電極（１１，１２）は透明電極で形成され，さらに、この表示電極（１１，１２）には，透明電極の導電性を補うための不透明のバス電極（１３，１４）が重畳して設けられている。
【０００８】
また，これら電極（１１から１４）は，ＡＣ駆動のための誘電体(例えば鉛ガラス)層１５により被覆され，この誘電体層１５には酸化マグネシウム（ＭｇＯ）から成る保護膜１６が設けられる。
【０００９】
酸化マグネシウム（ＭｇＯ）は，耐スパッタ性，二次電子放出係数が高いため，誘電体層１５を保護し，放電開始電圧を低下させる働きをする。
【００１０】
背面基板２０の、前面基板１０と対向する側の面上には，前面基板１０の表示電極（１１，１２）群に直交するアドレス電極２１からなる電極群を有し、このアドレス電極２１は，誘電体層２２により被覆されている。この誘電体層２２上には，放電の拡がりを防止（放電の領域を規定）するためにアドレス電極２１間を仕切る隔壁（リブ）２３が設けられている。隔壁２３は低融点ガラスで構成され、それらの間隔、高さ、側壁形状等はすべて同じ形状とされる。
【００１１】
この隔壁２３間の溝面を被覆する形で，赤，緑，青に発光する各蛍光体層（２４，２５，２６）が，順次ストライプ状に塗布される。これらの各蛍光体層（２４，２５，２６）の形成は、先ず背面基板２０にアドレス電極２１，誘電体層２２及び隔壁２３を形成したものに、各蛍光体層（２４，２５，２６）を形成する蛍光体粒子とビヒクルとを混ぜて蛍光体ペーストとしたものをスクリーン印刷などの方法で塗布後、焼成により揮発成分を除去させて形成する。
【００１２】
前面基板１０と背面基板２０との間の放電空間には、図９には図示していないが，放電ガス（例えば，ヘリウム、ネオン、キセノンなどの混合ガス）が封入される。
【００１３】
このＰＤＰでは，表示電極（１１，１２）の一方，例えば，表示電極１２とアドレス電極２１とにより放電セル（単位発光領域または放電スポット）を選択し，表示電極（１１，１２）間の維持放電により当該選択された放電セルでガス放電を繰り返し実行させる。
【００１４】
当該ガス放電によって生じる真空紫外線により，その領域の蛍光体層が励起され，可視発光が得られ，そして、３原色に対応する赤、緑、青の各蛍光体層（２４，２５，２６）を有する単位発光領域の発光量の組み合わせでカラー表示が得られる。
【００１５】
【非特許文献１】「カラーＰＤＰ技術と材料」/（株）シー・エム・シー発行］
【発明の開示】
【発明が解決しようとする課題】
【００１６】
プラズマディスプレイ装置のＰＤＰ，とりわけカラーＰＤＰの輝度は年々向上し，現在450 cd/m2程度まで向上している。
【００１７】
しかしながら、直視型陰極線管を用いたカラーテレビジョン画像の輝度（ピーク輝度 600〜1000cd/m2）に比べれば，ＰＤＰの輝度は未だ低く，ＰＤＰのパネル発光効率の向上が強く要望されている。
【００１８】
特に，コンピュータ端末用途に用いられるプラズマディスプレイ装置では，高解像度化のために放電空間が狭く放電効率が小さくなるので，ＰＤＰのパネル発光効率を向上するために，より発光効率の高い蛍光体材料の開発及びそのＰＤＰパネルへの適用が望まれている。
【００１９】
さらに，ＰＤＰによる緑色及び赤色の色調は，従来のカラーテレビジョン放送の受信機として使用されている直視型陰極線管の色調と大きく異なっていることも指摘されていた。
【００２０】
本発明は，前記従来技術の問題点を解決するためになされたものであり，本発明の目的は，プラズマディスプレイ装置において，より発光効率の高い緑色発光蛍光膜を提供することにある。
【００２１】
また，本発明の他の目的は，プラズマディスプレイ装置において，緑色発光の色調を直視型陰極線管カラーテレビジョンの緑色色調に近づける技術を提供することにある。
【００２２】
また，本発明の他の目的は，プラズマディスプレイ装置を用いた表示システムにおいて，高品質な画像を表示させることが可能な技術を提供することにある。
【００２３】
本発明の前記ならびにその他の目的と新規な特徴は，本明細書の記述及び添付図面によって明らかにする。
【課題を解決するための手段】
【００２４】
プラズマディスプレイ装置のパネル発光効率は，蛍光体を励起する真空紫外線を生じるための放電効率と，その真空紫外線を受けた蛍光体の可視光を発生する発光効率などで決定される。
【００２５】
特に，パネル発光輝度の５割以上を占める緑発光を呈する蛍光体層の輝度を高くすることができれば，パネル発光効率を高めることができる。
【００２６】
そこで，様々な緑蛍光体を試作し，ＰＤＰ内で蛍光体を励起する真空紫外線（波長200 nm以下）に対する発光性能を評価した。その結果，希土類元素テルビウム（Tb）を発光センタとして付活した短残光の酸化物蛍光体において，従来のZn2SiO4:Mn蛍光体より，高い発光輝度を得られることを見出した。
【００２７】
しかしながら，これら希土類元素テルビウム（Tb）を付活した酸化物蛍光体の緑色発光の色調は，直視型陰極線管カラーテレビジョンの緑色色調より，黄色味が強く，単独で緑色蛍光体に使用することはできない。
【００２８】
そこで本発明では，直視型陰極線管カラーテレビジョンの緑色色調よりさらに緑色色度の深いZn2SiO4:Mn蛍光体と希土類元素テルビウム（Tb）を発光センタとして付活した酸化物蛍光体とを一つの蛍光体層に充填することを提案した。
【００２９】
ここでは，希土類元素テルビウム（Tb）を発光センタとして付活した短残光の酸化物蛍光体として，Y3(AlxGa1-x)5O12:Tb（Tb付活YAG系蛍光体）及びY2SiO5:Tb（Tb付活イットリウムシリケート蛍光体）を選択した。さらに、希土類元素テルビウム（Tb）を発光センタとして付活した酸化物蛍光体として、組成式YBO3:Tb, LuBO3:Tb, GdBO3:Tb, ScBO3:Tb，YPO4:Tb, LaPO4:Tbで表わされる組成を主成分とする緑色蛍光体を用いて混合蛍光膜を作製し、輝度特性の評価を実施した。
【００３０】
特に，組成式Y3(AlxGa1-x)5O12:Tbの蛍光体では，ｘ組成値が0.8以上の領域で輝度，色度が高いことがわかった。さらに，最も輝度の高いｘ組成値が1.0であることを明らかにした。
【００３１】
また，上記Y3(AlxGa1-x)5O12:Tb及びY2SiO5:Tbの蛍光体中の添加するTb発光センタ濃度は，比較的高い濃度域が望ましく，5mol%以上のTb濃度が適当であることを見出した。また，Tb濃度の上限値は特に制約はないが，発光輝度が濃度消光を生じる20mol%とした。
【００３２】
これら希土類元素テルビウム（Tb）を発光センタとして付活した酸化物蛍光体と従来使用されているZn2SiO4:Mn蛍光体を使用し，緑色色調を調整し，直視型陰極線管カラーテレビジョンの緑色色調を含む範囲に色度調節する手法を実現した。
【００３３】
本発明のプラズマディスプレイパネル表示装置とそれを用いた映像表示システムは、以下の構成により上記目的を達成する。
【００３４】
即ち、本発明の請求項１に記載の第1の発明は、間隙を介して対向配置された一対の基板と、前記一対の基板間に形成された，放電により紫外線を発生するガスが封入された放電ガス空間と、前記一対の基板の対向面の夫々に形成された電極と、前記一対の基板の一方の，前記放電ガス空間に接する面に形成された蛍光体層とを少なくとも備えたプラズマディスプレイパネルと、前記電極を介して該プラズマディスプレイパネルを駆動する駆動回路とを備えたプラズマディスプレイ表示装置において、前記蛍光体層が、Zn2SiO4:Mnと希土類元素テルビウムを付活した酸化物蛍光体とを主成分として含有する混合緑色蛍光体からなることを特徴とするプラズマディスプレイ表示装置である。
【００３５】
また、本発明の請求項２に記載の第２の発明は、間隙を介して対向配置され、少なくとも一方が透明な一対の基板と、前記一対の基板間に形成された，放電により紫外線を発生するガスが封入された放電ガス空間と、前記一対の基板の一方の内面に、互いに平行に延在するよう形成された複数の細片状電極対と、前記複数の細片状電極対を被覆する誘電体層と、前記一対の基板の他方の内面に、前記複数の細片状電極対と直交する様形成された複数の画素アドレス用電極と、前記一対の基板の一方の，前記放電ガス空間に接する面に形成された蛍光体層とを少なくとも備えたプラズマディスプレイパネルと、前記複数の細片状電極対及び前記複数の画素アドレス用電極を介して該プラズマディスプレイパネルを駆動する駆動回路とを備えたプラズマディスプレイ表示装置において、前記蛍光体層が、Zn2SiO4:Mnと希土類元素テルビウムを付活した酸化物蛍光体とを主成分として含有する混合緑色蛍光体からなることを特徴とするプラズマディスプレイ表示装置である。
【００３６】
また、本発明の請求項３に記載の第３の発明は、請求項１又は２に記載のプラズマディスプレイ表示装置において、前記混合緑色蛍光体において、前記希土類元素テルビウムを付活した酸化物蛍光体が含まれる比率が５％から100％未満の範囲であることを特徴とするプラズマディスプレイ表示装置である。
【００３７】
また、本発明の請求項４に記載の第４の発明は、請求項１又は２に記載のプラズマディスプレイ表示装置において、前記混合緑色蛍光体において、前記希土類元素テルビウムを付活した酸化物蛍光体が含まれる比率が40％から90％の範囲であることを特徴とするプラズマディスプレイ表示装置である。
【００３８】
また、本発明の請求項５に記載の第５の発明は、請求項１乃至４の何れかに記載のプラズマディスプレイ表示装置において、前記希土類元素テルビウムを付活した酸化物蛍光体が、組成式Y3(AlxGa1-x)5O12:Tb (xの値が0以上，１以下である)で表される組成を主成分とすることを特徴とするプラズマディスプレイ表示装置である。
【００３９】
また、本発明の請求項６に記載の第６の発明は、請求項１乃至４の何れかに記載のプラズマディスプレイ表示装置において、前記希土類元素テルビウムを付活した酸化物蛍光体が、組成式Y3(AlxGa1-x)5O12:Tb(xの値が0.8以上，１以下ある)で表される組成を主成分とすることを特徴とするプラズマディスプレイ表示装置である。
【００４０】
また、本発明の請求項７に記載の第７の発明は、請求項１乃至４の何れかに記載のプラズマディスプレイ表示装置において、前記希土類元素テルビウムを付活した酸化物蛍光体が、組成式Y3(AlxGa1-x)5O12:Tb (xの値が１である)で表される組成を主成分とすることを特徴とするプラズマディスプレイ表示装置である。
【００４１】
また、本発明の請求項８に記載の第８の発明は、請求項１乃至４の何れかに記載のプラズマディスプレイ表示装置において、前記希土類元素テルビウムを付活した酸化物蛍光体が、組成式Y2SiO5:Tb で表される組成を主成分とすることを特徴とするプラズマディスプレイ表示装置である。
【００４２】
また、本発明の請求項９に記載の第９の発明は、請求項１乃至４のいずれかに記載のプラズマディスプレイ表示装置において、前記希土類元素テルビウムを付活した酸化物蛍光体が、組成式YBO3:Tb, LuBO3:Tb, GdBO3:Tb, ScBO3:Tb, YPO4:Tb, LaPO4:Tbの中の少なくとも一種以上を主成分とすることを特徴とするプラズマディスプレイ表示装置である。
【００４３】
また、本発明の請求項１０に記載の第１０の発明は、請求項１乃至９のいずれかに記載のプラズマディスプレイ表示装置において、前記希土類元素テルビウムを付活した酸化物蛍光体中の希土類元素テルビウムの添加濃度が1 mol%以上であることを特徴とするプラズマディスプレイ表示装置である。
【００４４】
また、本発明の請求項１１に記載の第１１の発明は、請求項１乃至９の何れかに記載のプラズマディスプレイ表示装置において、前記希土類元素テルビウムを付活した酸化物蛍光体中の希土類元素テルビウムの添加濃度が10 mol%以上，30mol%以下であることを特徴とするプラズマディスプレイ表示装置である。
【００４５】
また、本発明の請求項１２に記載の第１２の発明は、請求項1乃至1１のいずれかに記載のプラズマディスプレイ表示装置における前記混合緑色蛍光体の発光色の色度点xが0.264以上，0.367以下であるプラズマディスプレイ表示装置を備えたことを特徴とする映像表示システムである。
【００４６】
また、本発明の請求項１３に記載の第１３の発明は、請求項1乃至1１のいずれかに記載のプラズマディスプレイ表示装置における前記混合緑色蛍光体の発光色の色度点yが0.683以下，0.569以上であるプラズマディスプレイ表示装置を備えたことを特徴とする映像表示システムである。
【００４７】
また、本発明の請求項１４に記載の第１４の発明は、請求項1乃至1１のいずれかに記載のプラズマディスプレイ表示装置において、前記蛍光体層が、Zn2SiO4:Mnを主成分とした層と希土類元素テルビウムを付活した酸化物蛍光体を主成分とした層との積層構造をなしていることを特徴とするプラズマディスプレイ表示装置である。
【発明の効果】
【００４８】
本願において開示される発明のうち代表的なものによって得られる効果を簡単に説明すれば，下記の通りである。
（１）本発明によれば，プラズマディスプレイ装置のパネル発光効率を向上させることが可能となる。
（２）本発明によれば，緑蛍光体層の輝度,色度の調節が可能となる。
（３）本発明によれば，短残光の緑発光を容易に得ることができるため、高輝度，高品質の画像を表示でき，かつ安定性に優れたプラズマディスプレイ表示システムを実現することが可能となる。
【発明を実施するための最良の形態】
【００４９】
以下、図面を参照して本発明の実施の形態を詳細に説明する。
【００５０】
(実施の形態１)
図1は，本発明の実施の形態１のプラズマディスプレイ装置のＰＤＰの構成を示す分解斜視図である。
【００５１】
図２は，本実施の形態のＰＤＰの１画素分の構成を示す断面図である。本実施の形態のプラズマディスプレイ装置のＰＤＰの構成は，前記図９に示すＰＤＰとほぼ同じであるので,その詳細な説明は省略する。但し，蛍光体層２５は，本発明の一つの特徴である希土類元素テルビウム（Tb）を発光センタとして付活した酸化物蛍光体と従来使用されているZn2SiO4:Mn蛍光体を混合した緑蛍光体が充填されている。なお，図２では，前面基板１０側を，±９０°回転して図示している。
【００５２】
本実施の形態のような，面放電型カラーＰＤＰのＰＤＰでは，例えば，表示電極１２（一般に，走査電極と呼ぶ。）に負の電圧を，アドレス電極２１と表示電極１１に正の電圧（表示電極１２に印加される電圧に比して正の電圧）を印加することにより放電が発生し，これにより，表示電極１１と表示電極１２との間で放電を開始するための補助となる壁電荷が形成される（これを書き込みと称す。）この状態で表示電極１１と表示電極１２との間に，適当な逆の電圧を印加すると，誘電体１５（及び保護層１６）を介して，両電極の間の放電空間で放電が発生する。放電終了後，表示電極１１と表示電極１２とに印加する電圧を逆にすると，新たに放電が発生する。これを繰り返すことにより継続的に放電が発生する（これを維持放電又は表示放電と呼ぶ）。
【００５３】
本実施の形態のＰＤＰは，背面基板２０上に，銀などで構成されているアドレス電極２１と，ガラス系の材料で構成される誘電体層２２を形成した後，同じくガラス系の材料で構成される隔壁材を厚膜印刷し，ブラスト(blast)マスクを用いて，ブラスト除去により，隔壁２３を形成する。次に，この隔壁２３上に，赤，緑，青の各蛍光体層（２４，２５，２６）を該当する隔壁２３間の溝面を被覆する形で，順次ストライプ状に形成する。
【００５４】
ここで，各蛍光体層（２４，２５，２６）は，赤，緑，青に対応し，赤蛍光体粒子４０重量部（ビヒクル６０重量部），緑蛍光体粒子３４重量部（ビヒクル６６重量部），青蛍光体粒子３０重量部（ビヒクル７０重量部）とし，それぞれビヒクルと混ぜて蛍光体ペーストとし，スクリーン印刷により塗布したあと，乾燥及び焼成工程により蛍光体ペースト内の揮発成分の蒸発と有機物の燃焼除去を行って形成する。なお，本実施の形態で用いた蛍光体層は，中央粒径が３μｍの各蛍光体粒子で構成されている。
【００５５】
また，各蛍光体の材料は，赤蛍光体は(Y,Gd)BO3:Euであり，緑蛍光体はZn2SiO4:Mn蛍光体とY3Al5O12:Tb蛍光体（Tb濃度10 mol%）の１：１混合物であり，青蛍光体はBaMgAl10O14:Euである。
【００５６】
次に,表示電極（１１，１２），バス電極（１３，１４），誘電体層１５，保護層１６を形成した前面基板１０と，背面基板２０をフリット封着し，パネル内を真空排気した後放電ガスを注入し封止する。本実施の形態のＰＤＰは，そのサイズが４２インチワイド型，画素数ＶＧＡ相当（８５２ｘ４８０）で，一画素のピッチが４９０μｍ×１０８０μｍである。
【００５７】
次に，本実施の形態において，Zn2SiO4:Mn蛍光体とY3Al5O12:Tb蛍光体の１：１混合緑蛍光体のY3Al5O12:Tb蛍光体中のTb濃度を0.5 mol%から30 mol%まで変化させ，赤，青蛍光体は同一の材料を使用し，各Tb濃度を有する混合緑蛍光体を緑蛍光体層２５として充填したプラズマディスプレイ装置を作製し，全緑色表示での発光輝度及び色度点を調べた。
【００５８】
ここでは，緑蛍光体がZn2SiO4:Mn蛍光体単一の場合を比較例として作製し，このプラズマディスプレイ装置の全緑色表示の発光輝度を１００とし，本実施の形態における各プラズマディスプレイ装置の全緑色表示での発光輝度を相対値で示す。
【００５９】
作製したプラズマディスプレイ装置の相対輝度は，５３から１２８の範囲であった。
【００６０】
また，緑色色度点は，ｘｙ色度座標表示で（0.241, 0.641）から(0.326, 0.617)へほぼ直線的に変化した。緑蛍光体がZn2SiO4:Mn蛍光体単一の場合の色度は，（0.240, 0.700）であった。
【００６１】
さらに，Y3Al5O12:Tb蛍光体中のTb濃度が20mol%の場合について，Zn2SiO4:Mn蛍光体との混合比率を5％，10％，20％，40％，50％，60％，80％，90％，95％，100％と変化させた場合の相対輝度，色度を調べた。
【００６２】
各条件での相対輝度は，101，103，106，112，115，118，124，127，128，130の順であった。
【００６３】
また，同じ条件での全緑表示での色度は，(0.254, 0.695)，(0.264, 0.683)，(0.283, 0.662)，(0.313, 0.628)，(0.326, 0.615)，(0.336, 0.602)，(0.355, 0.582)，(0.363, 0.573)，(0.367, 0.569)，(0.370, 0.565)の順に変化した。
【００６４】
特に，Tb濃度は1 mol%以上で比較的良好な輝度，色度特性が得られた。さらに，5 mol%以上及び20 mol%以下で，従来の緑蛍光体であるZn2SiO4:Mn蛍光体を単一で使用した場合の輝度を超える値が得られ，良好であった。
【００６５】
なお，本実施の形態では，緑蛍光体を除く蛍光体材料については，赤蛍光体を(Y,Gd)BO3:Eu，青蛍光体をBaMgAl10O14:Euの場合について説明したが，本発明はこれに限定されるものではなく，本発明は，前記以外の蛍光体材料，及び前記以外の蛍光体材料の組合せにも適用可能であり,さらに様々な粒子径，サイズに対しても共通に適用可能である。
【００６６】
また，本発明が適用可能なＰＤＰのサイズは，特に限定されるものではなく，様々な画面サイズ（１５から１００インチ程度），解像度，画素サイズなどＰＤＰのサイズを決めるパラメータに関係なく適用することができる。
【００６７】
(実施の形態２)
本実施の形態のプラズマディスプレイ装置のＰＤＰの構成は，前記図９に示すＰＤＰと同じであるので，その詳細な説明は省略する。前記実施の形態１では，Y3Al5O12:Tb蛍光体中のTb濃度およびZn2SiO4:Mn蛍光体との混合率について示した。ここでは，組成式Y3(AlxGa1-x)5O12:Tbで示す蛍光体について，Tb濃度を10mol%一定とし，組成式中のｘ値を0.4から1.0まで変化させた場合の相対輝度，全緑色表示での色度点について調べた。ｘ値は，0.4，0.6，0.8，1.0の４条件について調べた。蛍光体層２５への緑蛍光体の充填は，スクリーン印刷法で，まずY3(AlxGa1-x)5O12:Tb蛍光体，次にZn2SiO4:Mn蛍光体の順に２回印刷を行ない，図３に示す２種の蛍光体を積層した蛍光体層２５を形成した。
【００６８】
前記実施の形態１と同様に，各蛍光体層（２４，２５，２６）は，赤，緑，青に対応し，赤蛍光体粒子４０重量部（ビヒクル６０重量部），緑蛍光体粒子１７重量部（ビヒクル８３重量部）としZn2SiO4:Mn蛍光体を１種とY3(AlxGa1-x)5O12:Tb蛍光体（Tb濃度10 mol%）を４種類準備し，青蛍光体粒子３０重量部（ビヒクル７０重量部）とし，それぞれビヒクルと混ぜて蛍光体ペーストとし，スクリーン印刷により塗布したあと，乾燥及び焼成工程により蛍光体ペースト内の揮発成分の蒸発と有機物の燃焼除去を行って形成した。また，各蛍光体の材料は，赤蛍光体は(Y,Gd)BO3:Euであり，青蛍光体はBaMgAl10O14:Euであり，緑蛍光体はZn2SiO4:Mn蛍光体とY3(AlxGa1-x)5O12:Tb蛍光体（Tb濃度10 mol%）を別々に準備した。
【００６９】
各条件での相対輝度は，68，79，105，118の順であった。また，同じ条件での全緑表示での色度は，(0.262, 0.588)，(0.290, 0.644)，(0.310, 0.619)，(0.317, 0.608)の順に変化した。
【００７０】
x値は0.6以上で比較的良好な輝度，色度特性が得られた。特に，0.8以上で従来の緑蛍光体であるZn2SiO4:Mn蛍光体を単一で使用した場合の相対輝度を超える値が得られ，良好であった。さらに，ｘ値が1.0で，相対輝度は最大値をとり，色度も良好な値が得られた。
【００７１】
このように，希土類元素テルビウムを付活したY3(AlxGa1-x)5O12:Tb蛍光体（Tb濃度10 mol%）とZn2SiO4:Mn蛍光体とを積層して形成した蛍光体層２５においても，相対輝度が調整でき，並びに色度を直視型陰極線管の色度値付近（0.285, 0.617）に合わせることが可能であることを実証した。
【００７２】
なお，本実施の形態では，緑蛍光体を除く蛍光体材料については，赤蛍光体を(Y,Gd)BO3:Eu，青蛍光体をBaMgAl10O14:Euの場合について説明したが，本発明はこれに限定されるものではなく，本発明は，前記以外の蛍光体材料，及び前記以外の蛍光体材料の組合せにも適用可能であり,さらに様々な粒子径，サイズに対しても共通に適用可能である。
【００７３】
また，本発明が適用可能なＰＤＰのサイズは，特に限定されるものではなく，様々な画面サイズ（１５から１００インチ程度），解像度，画素サイズなどＰＤＰのサイズを決めるパラメータに関係なく適用することができる。
【００７４】
(実施の形態３)
本実施の形態のプラズマディスプレイ装置のＰＤＰの構成は，前記図９に示すＰＤＰと同じであるので，その詳細な説明は省略する。
【００７５】
図４は，本実施の形態のプラズマディスプレイ装置のＰＤＰの１画素分の隔壁間隔を示す図である。本実施の形態は，前記実施の形態とは異なる背面基板２０の構造を用いている。隔壁２３の間隔は，緑の放電セルサイズ（隔壁間隔）を１００％として，赤の放電セルを８０％として，青の放電セルを１２０％とし，最大４０％ほど隔壁間隔に変化を持たせた。
【００７６】
ここでは，組成式Y2SiO5:Tbの蛍光体中の添加するTb濃度を10 mol%一定として，相対輝度，全緑色表示での色度点について調べた。各蛍光体の充填は，スクリーン印刷法で，図４に示す各蛍光体層（２４，２５，２６）を形成した。
【００７７】
前記実施の形態１と同様に，各蛍光体層（２４，２５，２６）は，赤，緑，青に対応し，赤蛍光体粒子３５重量部（ビヒクル６５重量部），緑蛍光体粒子４０重量部（ビヒクル６０重量部）としZn2SiO4:Mn蛍光体とY2SiO5:Tb蛍光体の混合物を用い，青蛍光体粒子５０重量部（ビヒクル５０重量部）とし，それぞれビヒクルと混ぜて蛍光体ペーストとし，スクリーン印刷により塗布したあと，乾燥及び焼成工程により蛍光体ペースト内の揮発成分の蒸発と有機物の燃焼除去を行って形成した。また，各蛍光体の材料は，赤蛍光体は(Y,Gd)BO3:Euであり，青蛍光体はBaMgAl10O14:Euであり，緑蛍光体はZn2SiO4:Mn蛍光体とY2SiO5:Tb蛍光体とを１：１で混合した緑蛍光体を準備した。
【００７８】
Zn2SiO4:Mn蛍光体を単一で使用した場合に対する相対輝度は115，また同じ条件での全緑表示での色度は(0.299, 0.626)であった。
【００７９】
このように，相対輝度も高く，色度点も良好な値が得られた。希土類元素テルビウムを付活したY2SiO5:Tbの蛍光体とZn2SiO4:Mn蛍光体との混合蛍光体は，その混合比率またTb添加濃度に制約はない。
【００８０】
さらに、希土類元素テルビウム（Tb）を付活した酸化物蛍光体として、下記の緑色発光蛍光体による混合緑色蛍光膜の評価を行った。検討した緑色蛍光体は、組成式YBO3:Tb, LuBO3:Tb, GdBO3:Tb, ScBO3:Tb， YPO4:Tb， LaPO4:Tbで表わされる組成を主成分とする蛍光体群から順次少なくとも一種以上の材料を選択し輝度評価を行った。このときの混合比率は５０％一定とし、希土類元素テルビウム（Tb）の添加濃度は１mol%一定とした。まず、上記蛍光体群から選んだ一種の緑色発光を提供する蛍光体とZn2SiO4:Mn蛍光体とを混合した場合では、いずれも輝度増加が確認できた。
【００８１】
また、Y3Al3Ga2O12:TbとY2SiO5:Tbの2種, 又はYBO3:TbとLuBO3:Tbの2種を同時に混合する場合、Y3Al5O12:TbとGdBO3:Tb とScBO3:Tbとの3種，又はY3Al2Ga3O12:TbとYPO4:TbとLaPO4:Tbとの3種を同時に混合する場合でも輝度増加が確認できた。これらの蛍光膜から生じた緑色発光の色度点は、何れもｘ値が0.264以上，0.367以下であり、ｙ値が0.683以下, 0.569以上であることを確認した。
【００８２】
なお，本実施の形態では，緑蛍光体を除く蛍光体材料については，赤蛍光体を(Y,Gd)BO3:Eu，青蛍光体をBaMgAl10O14:Euの場合について説明したが，本発明はこれに限定されるものではなく，本発明は，前記以外の蛍光体材料，及び前記以外の蛍光体材料の組合せにも適用可能であり,さらに様々な粒子径，サイズに対しても共通に適用可能である。
【００８３】
また，本発明が適用可能なＰＤＰのサイズは，特に限定されるものではなく，様々な画面サイズ（１５から１００インチ程度），解像度，画素サイズなどＰＤＰのサイズを決めるパラメータに関係なく適用することができる。
【００８４】
(実施の形態４)
以下，前記各実施の形態のＰＤＰを使用する表示システムについて説明する。
【００８５】
図５は，前記各実施の形態のＰＤＰを使用するプラズマディスプレイパネル部１００の概略構成を示すブロック図である。同図に示すように，プラズマディスプレイパネル部１００は，ＰＤＰ１１０，データドライバ回路（１２１，１２２），走査ドライバ回路１３０，高圧パルス発生回路（１４１，１４２），および前記各回路を制御する制御回路１５０で構成される。
【００８６】
ここで，ＰＤＰ１１０は，前記各実施の形態で説明したＰＤＰであり，このＰＤＰ１１０は，画面を上下に分割して同時に駆動するデュアルスキャン方式で駆動される。そのため，ＰＤＰ１１０の長辺側に２個データドライバ回路（１２１，１２２）が設けられ，この２個のデータドライバ回路（１２１，１２２）は，上下のアドレス電極２１を同時に駆動する。
【００８７】
また，ＰＤＰ１１０の短辺側の一方には，走査ドライバ回路１３０が設けられ，この走査ドライバ回路１３０は，表示電極２２を駆動する。高圧パルス発生回路１４１は，走査ドライバ回路１３０から表示電極２２に印加される高電圧パルスを生成する。
【００８８】
ＰＤＰ１１０の短辺側の他方には，高圧パルス発生回路１４２が設けられ，この高圧パルス発生回路１４２は，高電圧パルスを生成し，表示電極２１を駆動する。
【００８９】
図６は，図５に示すプラズマディスプレイパネル部１００を備えるプラズマディスプレイモジュール２００の一例の概略構成を示すブロック図である。同図に示すように，プラズマディスプレイモジュール２００は，入力信号処理回路２１１，画質改善処理回路２１２，フレームメモリ２１３，スキャン／データドライバ制御回路２１４から成る信号処理回路２１０，電力調整回路２２０，高圧電源回路２３０およびプラズマディスプレイパネル部１００で構成される。このプラズマディスプレイモジュール２００に入力される入力画像信号は，入力信号処理回路２１１および画質改善処理回路２１２でγ補正などの信号処理が施された後，フレームメモリ２１３に格納される。この場合に,入力画像信号がアナログ信号の場合には，入力信号処理回路２１１においてデジタルデータに変換される。
【００９０】
スキャン／データドライバ制御回路２１４は，前記データドライバ回路（１２１，１２２）および走査ドライバ回路１３０を制御・駆動する。
【００９１】
図７は，図６に示すプラズマディスプレイモジュール２００を備えるプラズマディスプレイモニタ３００の一例の概略構成を示すブロック図である。また，図８は，図６に示すプラズマディスプレイモジュール２００を備えるＰＤＰテレビジョンシステム４００の一例の概略構成を示すブロック図である。図７，図８において，３１０はスピーカであり，また，４１０はテレビチューナーである。この図７に示すプラズマディスプレイモニタ３００，および図８に示すプラズマディスプレイテレビジョンシステム４００では，外部から映像，音声，および電源が供給される。なお、図７における外部信号源としては、チュ−ナ、パソコン、ビデオデッキ、CD/DVDプレ−ヤ、インタ−ネット端末、電話線、デジタル信号源その他が考えられ、図８における信号源としては、パソコン、ビデオデッキ、CD/DVDプレ−ヤ、インタ−ネット端末、電話線、デジタル信号源その他が考えられる。
【００９２】
これら表示システムで得られた画質は，高輝度で品質がよく，白色表示時の色温度も６０００Ｋ以上が得られ，さらにその色温度も調節が可能である。
【００９３】
以上,本発明者によってなされた発明を，前記実施の形態に基づき具体的に説明したが，本発明は，前記実施の形態に限定されるものではなく，その要旨を逸脱しない範囲において種々変更可能であることは勿論である。
【図面の簡単な説明】
【００９４】
【図１】本発明の実施の形態１のプラズマディスプレイ装置のプラズマディスプレイパネルの構成を示す分解斜視図である。
【図２】本発明の実施の形態１のプラズマディスプレイパネルの１画素分の構成を示す断面図である。
【図３】本発明の実施の形態２のプラズマディスプレイパネルの１画素分の構成を示す断面図である。
【図４】本発明の実施の形態３のプラズマディスプレイ装置のプラズマディスプレイパネルの１画素分の隔壁間隔を示す図である。
【図５】前記各実施の形態のプラズマディスプレイパネルを使用するプラズマディスプレイパネル部の概略構成を示すブロック図である。
【図６】図５に示すプラズマディスプレイパネル部を備えるプラズマディスプレイモジュールの一例の概略構成を示すブロック図である。
【図７】図６に示すプラズマディスプレイモジュールを備えるプラズマディスプレイモニタの一例の概略構成を示すブロック図である。
【図８】図６に示すプラズマディスプレイモジュールを備えるプラズマディスプレイテレビジョンシステムの一例の概略構成を示すブロック図である。
【図９】一般的な面放電型カラープラズマディスプレイ装置のプラズマディスプレイパネルの構成を示す分解斜視図である。
【符号の説明】
【００９５】
１０…前面基板、１１，１２…表示電極、１３，１４…バス電極、１５，２２…誘電体層、１６…保護膜、２０…背面基板、２１…アドレス電極、２３…隔壁、２４…赤（R）の蛍光体層、２５…緑（G）の蛍光体層、２６…青（B）の蛍光体層、１００…プラズマディスプレイ部、１１０…プラズマディスプレイパネル、１２１，１２２…データドライバ回路、１３０…走査ドライバ回路、１４１，１４２…高圧パルス発生回路、１５０…制御回路、２００…プラズマディスプレイモジュール、２１０…信号発生回路、２１１…入力信号処理回路、２１２…画質改善処理回路、２１３…フレームメモリ、２１４…スキャン／データドライバ制御回路、２２０…電力調整回路、２３０…高圧電源回路、３００…プラズマディスプレイモニタ、３１０…スピーカ、４００…プラズマディスプレイテレビジョンシステム、４１０…テレビチューナー。
【図１】
2008262927.tif 000003
【図２】
2008262927.tif 000004
【図３】
2008262927.tif 000005
【図４】
2008262927.tif 000006
【図５】
2008262927.tif 000007
【図６】
2008262927.tif 000008
【図７】
2008262927.tif 000009
【図８】
2008262927.tif 000010
【図９】
2008262927.tif 000011
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
間隙を介して対向配置された一対の基板と、
前記一対の基板間に形成された，放電により紫外線を発生するガスが封入された放電ガス空間と、
前記一対の基板の対向面の夫々に形成された電極と、
前記一対の基板の一方の，前記放電ガス空間に接する面に形成された蛍光体層とを少なくとも備えたプラズマディスプレイパネルと、
前記電極を介して該プラズマディスプレイパネルを駆動する駆動回路とを備えたプラズマディスプレイ表示装置において、
前記蛍光体層が、Zn2SiO4:MnとY3Al5O12:Tbからなり、前記Y3Al5O12:Tb中の希土類元素テルビウムの添加濃度が５mol%以上，20mol%以下である混合緑色蛍光体からなることを特徴とするプラズマディスプレイ表示装置。
【請求項２】
前記Y3Al5O12:Tb中の希土類元素テルビウムの添加濃度が1mol%以上であることを特徴とする請求項１に記載のプラズマディスプレイ表示装置。
【請求項３】
間隙を介して対向配置され、少なくとも一方が透明な一対の基板と、
前記一対の基板間に形成された，放電により紫外線を発生するガスが封入された放電ガス空間と、
前記一対の基板の一方の内面に、互いに平行に延在するよう形成された複数の細片状電極対と、
前記複数の細片状電極対を被覆する誘電体層と、
前記一対の基板の他方の内面に、前記複数の細片状電極対と直交する様形成された複数の画素アドレス用電極と、
前記一対の基板の一方の，前記放電ガス空間に接する面に形成された蛍光体層とを少なくとも備えたプラズマディスプレイパネルと、
前記複数の細片状電極対及び前記複数の画素アドレス用電極を介して該プラズマディスプレイパネルを駆動する駆動回路とを備えたプラズマディスプレイ表示装置において、
前記蛍光体層が、Zn2SiO4:MnとY3Al5O12:Tbとからなり、前記Y3Al5O12:Tb中の希土類元素テルビウムの添加濃度が５mol%以上，20mol%以下である混合緑色蛍光体からなることを特徴とするプラズマディスプレイ表示装置。
【請求項４】
前記Y3Al5O12:Tb中の希土類元素テルビウムの添加濃度が1mol%以上であることを特徴とする請求項３に記載のプラズマディスプレイ表示装置。
【請求項５】
間隙を介して対向配置された一対の基板と、
前記一対の基板間に形成された，放電により紫外線を発生するガスが封入された放電ガス空間と、
前記一対の基板の対向面の夫々に形成された電極と、
前記一対の基板の一方の，前記放電ガス空間に接する面に形成された蛍光体層とを少なくとも備えたプラズマディスプレイパネルと、
前記電極を介して該プラズマディスプレイパネルを駆動する駆動回路とを備えたプラズマディスプレイ表示装置において、
前記蛍光体層が、Zn2SiO4:MnとY2SiO5:Tbとからなり、前記Y2SiO5:Tb の添加濃度の比率が５０%である混合緑色蛍光体からなることを特徴とするプラズマディスプレイ表示装置。
【請求項６】
前記Y2SiO5:Tb 中の希土類元素テルビウムの添加濃度が1mol%以上であることを特徴とする請求項５に記載のプラズマディスプレイ表示装置。
【請求項７】
間隙を介して対向配置され、少なくとも一方が透明な一対の基板と、
前記一対の基板間に形成された，放電により紫外線を発生するガスが封入された放電ガス空間と、
前記一対の基板の一方の内面に、互いに平行に延在するよう形成された複数の細片状電極対と、
前記複数の細片状電極対を被覆する誘電体層と、
前記一対の基板の他方の内面に、前記複数の細片状電極対と直交する様形成された複数の画素アドレス用電極と、
前記一対の基板の一方の，前記放電ガス空間に接する面に形成された蛍光体層とを少なくとも備えたプラズマディスプレイパネルと、
前記複数の細片状電極対及び前記複数の画素アドレス用電極を介して該プラズマディスプレイパネルを駆動する駆動回路とを備えたプラズマディスプレイ表示装置において、
前記蛍光体層が、Zn2SiO4:MnとY2SiO5:Tbとからなり、前記Y2SiO5:Tb の添加濃度の比率が５０%である混合緑色蛍光体からなることを特徴とするプラズマディスプレイ表示装置。
【請求項８】
前記Y2SiO5:Tb中の希土類元素テルビウムの添加濃度が1mol%以上であることを特徴とする請求項７に記載のプラズマディスプレイ表示装置。
【手続補正２】
【補正対象書類名】明細書
【補正対象項目名】００３４
【補正方法】変更
【補正の内容】
【００３４】
即ち、本発明の請求項１に記載の第１の発明は、間隙を介して対向配置された一対の基板と、前記一対の基板間に形成された，放電により紫外線を発生するガスが封入された放電ガス空間と、前記一対の基板の対向面の夫々に形成された電極と、前記一対の基板の一方の，前記放電ガス空間に接する面に形成された蛍光体層とを少なくとも備えたプラズマディスプレイパネルと、前記電極を介して該プラズマディスプレイパネルを駆動する駆動回路とを備えたプラズマディスプレイ表示装置において、前記蛍光体層が、Zn2SiO4:MnとY3Al5O12:Tbからなり、前記Y3Al5O12:Tb中の希土類元素テルビウムの添加濃度が５mol%以上，20mol%以下である混合緑色蛍光体からなることを特徴とするプラズマディスプレイ表示装置である。
【手続補正３】
【補正対象書類名】明細書
【補正対象項目名】００３５
【補正方法】変更
【補正の内容】
【００３５】
また、本発明の請求項２に記載の第２の発明は、前記Y3Al5O12:Tb中の希土類元素テルビウムの添加濃度が1mol%以上であることを特徴とする請求項１に記載のプラズマディスプレイ表示装置である。
【手続補正４】
【補正対象書類名】明細書
【補正対象項目名】００３６
【補正方法】変更
【補正の内容】
【００３６】
また、本発明の請求項３に記載の第３の発明は、間隙を介して対向配置され、少なくとも一方が透明な一対の基板と、前記一対の基板間に形成された，放電により紫外線を発生するガスが封入された放電ガス空間と、前記一対の基板の一方の内面に、互いに平行に延在するよう形成された複数の細片状電極対と、前記複数の細片状電極対を被覆する誘電体層と、前記一対の基板の他方の内面に、前記複数の細片状電極対と直交する様形成された複数の画素アドレス用電極と、前記一対の基板の一方の，前記放電ガス空間に接する面に形成された蛍光体層とを少なくとも備えたプラズマディスプレイパネルと、前記複数の細片状電極対及び前記複数の画素アドレス用電極を介して該プラズマディスプレイパネルを駆動する駆動回路とを備えたプラズマディスプレイ表示装置において、前記蛍光体層が、Zn2SiO4:MnとY3Al5O12:Tbとからなり、前記Y3Al5O12:Tb中の希土類元素テルビウムの添加濃度が５mol%以上，20mol%以下である混合緑色蛍光体からなることを特徴とするプラズマディスプレイ表示装置である。
【手続補正５】
【補正対象書類名】明細書
【補正対象項目名】００３７
【補正方法】変更
【補正の内容】
【００３７】
また、本発明の請求項４に記載の第４の発明は、前記Y3Al5O12:Tb中の希土類元素テルビウムの添加濃度が1mol%以上であることを特徴とする請求項３に記載のプラズマディスプレイ表示装置である。
【手続補正６】
【補正対象書類名】明細書
【補正対象項目名】００３８
【補正方法】変更
【補正の内容】
【００３８】
また、本発明の請求項５に記載の第５の発明は、間隙を介して対向配置された一対の基板と、前記一対の基板間に形成された，放電により紫外線を発生するガスが封入された放電ガス空間と、前記一対の基板の対向面の夫々に形成された電極と、前記一対の基板の一方の，前記放電ガス空間に接する面に形成された蛍光体層とを少なくとも備えたプラズマディスプレイパネルと、前記電極を介して該プラズマディスプレイパネルを駆動する駆動回路とを備えたプラズマディスプレイ表示装置において、前記蛍光体層が、Zn2SiO4:MnとY2SiO5:Tbとからなり、前記Y2SiO5:Tb の添加濃度の比率が５０%である混合緑色蛍光体からなることを特徴とするプラズマディスプレイ表示装置である。
【手続補正７】
【補正対象書類名】明細書
【補正対象項目名】００３９
【補正方法】変更
【補正の内容】
【００３９】
また、本発明の請求項６に記載の第６の発明は、前記Y2SiO5:Tb 中の希土類元素テルビウムの添加濃度が1mol%以上であることを特徴とする請求項５に記載のプラズマディスプレイ表示装置である。
【手続補正８】
【補正対象書類名】明細書
【補正対象項目名】００４０
【補正方法】変更
【補正の内容】
【００４０】
また、本発明の請求項７に記載の第７の発明は、間隙を介して対向配置され、少なくとも一方が透明な一対の基板と、前記一対の基板間に形成された，放電により紫外線を発生するガスが封入された放電ガス空間と、前記一対の基板の一方の内面に、互いに平行に延在するよう形成された複数の細片状電極対と、前記複数の細片状電極対を被覆する誘電体層と、前記一対の基板の他方の内面に、前記複数の細片状電極対と直交する様形成された複数の画素アドレス用電極と、前記一対の基板の一方の，前記放電ガス空間に接する面に形成された蛍光体層とを少なくとも備えたプラズマディスプレイパネルと、前記複数の細片状電極対及び前記複数の画素アドレス用電極を介して該プラズマディスプレイパネルを駆動する駆動回路とを備えたプラズマディスプレイ表示装置において、前記蛍光体層が、Zn2SiO4:MnとY2SiO5:Tbとからなり、前記Y2SiO5:Tb の添加濃度の比率が５０%である混合緑色蛍光体からなることを特徴とするプラズマディスプレイ表示装置である。
【手続補正９】
【補正対象書類名】明細書
【補正対象項目名】００４１
【補正方法】変更
【補正の内容】
【００４１】
また、本発明の請求項８に記載の第８の発明は、前記Y2SiO5:Tb中の希土類元素テルビウムの添加濃度が1mol%以上であることを特徴とする請求項７に記載のプラズマディスプレイ表示装置である。
【手続補正１０】
【補正対象書類名】明細書
【補正対象項目名】００４２
【補正方法】削除
【補正の内容】
【手続補正１１】
【補正対象書類名】明細書
【補正対象項目名】００４３
【補正方法】削除
【補正の内容】
【手続補正１２】
【補正対象書類名】明細書
【補正対象項目名】００４４
【補正方法】削除
【補正の内容】
【手続補正１３】
【補正対象書類名】明細書
【補正対象項目名】００４５
【補正方法】削除
【補正の内容】
【手続補正１４】
【補正対象書類名】明細書
【補正対象項目名】００４６
【補正方法】削除
【補正の内容】
【手続補正１５】
【補正対象書類名】明細書
【補正対象項目名】００４７
【補正方法】削除
【補正の内容】